(57)【要約】【課題】  炭素繊維強化樹脂組成物に匹敵するウェルド部位の耐熱性やクリープ特性を有し、且つ安価なガラス繊維強化樹脂組成物と成形品を提供する。【解決手段】  芳香族ビニル系単量体（ａ１）５０〜９０重量％、シアン化ビニル系単量体（ａ２）１０〜５０重量％および共重合可能なその他のビニル系単量体（ａ３）０〜１０重量％を共重合してなるビニル系共重合体（Ａ）５〜９０重量部、芳香族ビニル系単量体（ｂ１）１０〜９０重量％、シアン化ビニル系単量体（ｂ２）１〜５０重量％、不飽和カルボン酸、不飽和ジカルボン酸および不飽和ジカルボン酸無水物からなる群から選ばれた単量体（ｂ３）０．１〜４０重量％および共重合可能なその他のビニル系単量体（ｂ４）０〜８０重量％を共重合してなる変性ビニル系共重合体（Ｂ）０．５〜６０重量部、および平均繊維径が３．０〜７．５μｍであるガラス繊維（Ｃ）５〜５０重量部を含有してなるガラス繊維強化樹脂組成物。【選択図】  なし【特許請求の範囲】
【請求項１】
芳香族ビニル系単量体（ａ１）５０〜９０重量％、シアン化ビニル系単量体（ａ２）１０〜５０重量％および共重合可能なその他のビニル系単量体（ａ３）０〜１０重量％を共重合してなるビニル系共重合体（Ａ）５〜９０重量部、芳香族ビニル系単量体（ｂ１）１０〜９０重量％、シアン化ビニル系単量体（ｂ２）１〜５０重量％、不飽和カルボン酸、不飽和ジカルボン酸および不飽和ジカルボン酸無水物からなる群から選ばれた単量体（ｂ３）０．１〜４０重量％および共重合可能なその他のビニル系単量体（ｂ４）０〜８０重量％を共重合してなる変性ビニル系共重合体（Ｂ）０．５〜６０重量部、および平均繊維径が３．０〜７．５μｍであるガラス繊維（Ｃ）５〜５０重量部を含有してなるガラス繊維強化樹脂組成物。
【請求項２】
変性ビニル系共重合体（Ｂ）に用いられる不飽和カルボン酸、不飽和ジカルボン酸および不飽和ジカルボン酸無水物からなる群から選ばれた単量体（ｂ３）が、アクリル酸またはメタクリル酸の何れかである請求項１記載のガラス繊維強化樹脂組成物。
【請求項３】
ビニル系共重合体（Ａ）がアクリロニトリル／スチレン共重合体を主体とするビニル系共重合体であり、かつ還元粘度（ηｓｐ／ｃ）が０．４〜０．７ｄｌ／ｇである請求項１または２記載のガラス繊維強化樹脂組成物。
【請求項４】
請求項１〜３の何れかに記載されたガラス繊維強化樹脂組成物で成形されたウェルド部を有する成形品。
【請求項５】
請求項１〜３の何れかに記載されたガラス繊維強化樹脂組成物で成形された成形品を溶着してなる成形品。
【請求項６】
請求項１〜３の何れかに記載されたガラス繊維強化樹脂組成物で成形されたエアコンのファン部品。
【発明の詳細な説明】
【技術分野】
【０００１】
本発明は、ガラス繊維で強化されたスチレン系共重合体を主成分とするガラス繊維強化樹脂組成物とその成形品に関するものであり、さらに詳しくは、特定の変性ビニル系共重合体と特定形状のガラス繊維を併用することにより、ウェルド部の耐熱性やクリープ特性を著しく向上させたガラス繊維強化樹脂組成物とその成形品に関するものである。
【背景技術】
【０００２】
ガラス繊維で強化された強化スチレン系樹脂は、耐衝撃性や剛性などの機械的バランス、優れた成形加工性および得られた成形品の優れた寸法安定性を有し、かつ安価なことから、家庭電気機器、ＯＡ機器および自動車などの構造部品や機構部品として、広範な分野で使用されている。
【０００３】
中でも、成形性、剛性、耐熱性およびクリープ特性が要求されるエアコンのファン部品には、ガラス繊維で強化されたアクリロニトリル／スチレン共重合体（ＡＳＧと称することがある。）が広く使用されている。
【０００４】
近年、家電製品の高機能化や信頼性向上に伴い、部品に使用される樹脂材料の更なる性能向上が求められており、例えばエアコンのファン部品の場合は、耐熱性とクリープ特性の向上が求められている。
【０００５】
これらの要求に対し、ＡＳＧの主に耐熱性を向上させる手法として、ＡＳＧに耐熱性に優れるマレイミド系共重合体を添加する方法が提案されている（特許文献１参照。）。しかしながら、この提案の方法では、流動性低下に伴い成形時の歪みが発生しやすくなることや、ガラス転移温度が上昇することにより、成形品をアニールした際の残留歪み除去効果が不十分になるため、却って成形品の耐熱性が低下することがしばしばあった。
【０００６】
また別に、ＡＳＧの強度向上手法として官能基の導入により変性されたスチレン系樹脂とガラス繊維からなる、機械物性および耐熱性を向上させた樹脂組成物が提案されている（特許文献２および特許文献３参照。）。しかしながら、これら提案の方法では、ある程度の機械的強度は向上するものの、溶着部位やウェルド部位と言った、ガラス繊維の補強効果が小さい部位での耐熱性やクリープ特性の向上は不十分であった。
【０００７】
更に、ＡＳＧの強化材として炭素繊維を用いることにより、クリープ特性に優れた樹脂組成物が提案されている（特許文献４参照。）。しかしながら、この提案の方法は、ガラス繊維強化材料より比重が小さいことも奏効し、成形品の耐熱性やクリープ特性を向上させることはできるが、製造コストが大幅に増大する課題があった。
【特許文献１】特開平６−２４８１３９号公報
【特許文献２】特開平６−７３２５３号公報
【特許文献３】特開平６−１３６２１２号公報
【特許文献４】特開平１０−２１３０９１号公報
【発明の開示】
【発明が解決しようとする課題】
【０００８】
そこで本発明の目的は、特定の変性ビニル系共重合体と特定形状のガラス繊維を併用することにより、炭素繊維強化樹脂組成物に匹敵するウェルド部位の耐熱性やクリープ特性を有し、且つ安価なガラス繊維強化樹脂組成物およびその成形品を提供することにある。
【課題を解決するための手段】
【０００９】
本発明者らは、上記課題を解決すべく鋭意検討した結果、スチレン系共重合体に特定の変性ビニル系共重合体と特定形状のガラス繊維を加えることにより、上記目的が効率的に達成されることを見出し、本発明に到達した。
【００１０】
すなわち本発明のガラス繊維強化樹脂組成物は、芳香族ビニル系単量体（ａ１）５０〜９０重量％、シアン化ビニル系単量体（ａ２）１０〜５０重量％および共重合可能なその他のビニル系単量体（ａ３）０〜１０重量％を共重合してなるビニル系共重合体（Ａ）５〜９０重量部、芳香族ビニル系単量体（ｂ１）１０〜９０重量％、シアン化ビニル系単量体（ｂ２）１〜５０重量％、不飽和カルボン酸、不飽和ジカルボン酸および不飽和ジカルボン酸無水物からなる群から選ばれた単量体（ｂ３）０．１〜４０重量％および共重合可能なその他のビニル系単量体（ｂ４）０〜８０重量％を共重合してなる変性ビニル系共重合体（Ｂ）０．５〜６０重量部、および平均繊維径が３．０〜７．５μｍであるガラス繊維（Ｃ）５〜５０重量部を含有してなるガラス繊維強化樹脂組成物である。
【００１１】
ここで、ビニル系共重合体（Ａ）＋変性ビニル系共重合体（Ｂ）＋ガラス繊維（Ｃ）の合計は１００重量部である。
【００１２】
本発明のガラス繊維強化樹脂組成物の好ましい態様によれば、前記の変性ビニル系共重合体（Ｂ）に用いられる不飽和カルボン酸、不飽和ジカルボン酸および不飽和ジカルボン酸無水物からなる群から選ばれた単量体（ｂ３）は、アクリル酸またはメタクリル酸の何れかである。
【００１３】
本発明のガラス繊維強化樹脂組成物の好ましい態様によれば、前記のビニル系共重合体（Ａ）はアクリロニトリル／スチレン共重合体を主体とするビニル系共重合体であり、かつ還元粘度（ηｓｐ／ｃ）は０．４〜０．７ｄｌ／ｇである。
【００１４】
本発明の上記ガラス繊維強化樹脂組成物は、それを成形してウェルド部を有する成形品とすることができ、その成形品を溶着して成形品とすることができ、これらの成形品は、エアコンのファン部品に好適に用いられる。
【発明の効果】
【００１５】
本発明によれば、強化材に安価なガラス繊維を用いるにも拘わらず、高価な炭素繊維強化樹脂組成物に匹敵するウェルト゛部位の耐熱性やクリープ特性を有するガラス繊維強化樹脂組成物およびその成形品が得られる。
【００１６】
これにより、より大型および長尺な製品への適用が可能となり製品（完成品）として高機能化かつ大幅なコストダウンを達成することができる。
【発明を実施するための最良の形態】
【００１７】
以下に、本発明のガラス繊維強化樹脂組成物について詳細に説明する。
【００１８】
本発明のガラス繊維強化樹脂組成物は、ビニル系共重合体（Ａ）、変性ビニル系共重合体（Ｂ）および、ガラス繊維（Ｃ）を含んでなるものである。
【００１９】
本発明で用いられるビニル系共重合体（Ａ）は、芳香族ビニル系単量体（ａ１）５０〜９０重量％、シアン化ビニル系単量体（ａ２）１０〜５０重量％および共重合可能なその他のビニル系単量体（ａ３）０〜１０重量％からなるビニル系共重合体である。本発明のガラス繊維強化樹脂組成物中におけるはビニル系共重合体（Ａ）の含有量は５〜９０重量部であり、好ましくは４０〜８０重量部である。ビニル系共重合体（Ａ）の含有量が５重量部未満では、特にガラス繊維（Ｃ）の量が多くなり流動性が悪化し、また、含有量が９０重量部を超えるとガラス繊維（Ｃ）の量が少なくなり耐熱性やクリープ特性が劣ることになる。
【００２０】
本発明で用いられるビニル系共重合体（Ａ）を構成する芳香族ビニル系単量体（ａ１）の具体例としては、例えば、スチレン、α−メチルスチレン、オルソメチルスチレン、パラメチルスチレン、パラ−ｔ−ブチルスチレンおよびハロゲン化スチレン等が挙げられ、これらの１種または２種以上用いることができる。中でも、芳香族ビニル系単量体（ａ１）として、スチレンが好ましく用いられる。
【００２１】
ビニル系共重合体（Ａ）における芳香族ビニル系単量体（ａ１）の含有量は、５０〜９０重量％であることが必要であり、好ましくは６０〜８０重量％である。芳香族ビニル系単量体（ａ１）の含有量が５０重量％未満では成形加工性が悪くなり、また含有量が９０重量％を超えるとシアン化ビニル系単量体（ａ２）の含有量が減少し、耐衝撃性、耐熱性およびクリープ特性が劣ることになる。
【００２２】
ビニル系共重合体（Ａ）を構成するシアン化ビニル系単量体（ａ２）の具体例としては、例えば、アクリロニトリルおよびメタクリロニトリル等が挙げられ、これらの１種または２種以上用いることができる。中でも、シアン化ビニル系単量体（ａ２）として、耐衝撃性の観点から、アクリロニトリルが好ましく用いられる。
【００２３】
ビニル系共重合体（Ａ）におけるシアン化ビニル系単量体（ａ２）の含有量は、１０〜５０重量％であることが必要であり、好ましくは２０〜４０重量％である。シアン化ビニル系単量体（ａ２）の含有量が１０重量％未満では耐衝撃性、耐熱性およびクリープ特性に劣り、また、含有量が４０重量％を超えると成形加工性が悪くなる。
【００２４】
ビニル系共重合体（Ａ）には、必要に応じ、共重合可能なその他のビニル系単量体（ａ３）を共重合させることができる。共重合可能なその他のビニル系単量体（ａ３）としては、炭素数１〜６のアルキル基または置換アルキル基を持つアクリル酸エステル、メタクリル酸エステル、マレイミド化合物および不飽和アミド化合物等を挙げることができ、具体例として、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸シクロヘキシル、（メタ）アクリル酸クロロメチル、（メタ）アクリル酸２−クロロエチル、Ｎ−メチルマレイミド、Ｎ−シクロヘキシルマレイミド、Ｎ−フェニルマレイミドおよびアクリルアミド等が挙げられる。これらは単独ないし２種以上を用いることができる。
【００２５】
ビニル系共重合体（Ａ）における共重合可能なその他のビニル系単量体（ａ３）の含有量は、０〜１０重量％である。
【００２６】
ビニル系共重合体（Ａ）の還元粘度（ηｓｐ／ｃ）は、好ましくは０．２〜０．７ｄｌ／ｇの範囲であり、特に好ましくは０．４〜０．７ｄｌ／ｇの範囲である。還元粘度が上記の範囲以外の場合には、耐衝撃性が低下するか、あるいは溶融粘度が上昇して成形性が悪くなりやすい傾向を生じる。
【００２７】
還元粘度（ηｓｐ／ｃ）は、真空乾燥機（温度８０℃、３時間以上）にて乾燥した試料を用い０．４ｇ／１００ｍｌ（メチルエチルケトン、温度３０℃）に調整し、ウベローデ粘度計にて測定した。
【００２８】
ビニル系共重合体（Ａ）の製造方法には特に制限はなく、塊状重合、溶液重合、懸濁重合および乳化重合などのいずれであってもよい。製造時における単量体の仕込み方法にも特に制限はなく、初期一括仕込み、単量体の一部または全てを連続仕込み、あるいは単量体の一部または全てを分割仕込みのいずれの方法を用いてもよい。
【００２９】
本発明で用いられる変性ビニル系共重合体（Ｂ）は、芳香族ビニル系単量体（ｂ１）１０〜９０重量％、シアン化ビニル系単量体（ｂ２）１〜５０重量％、不飽和カルボン酸、不飽和ジカルボン酸および不飽和ジカルボン酸無水物からなる群から選ばれた単量体（ｂ３）０．１〜４０重量％および共重合可能なその他のビニル系単量体（ｂ４）０〜８０重量％からなる変性ビニル系共重合体である。
【００３０】
本発明のガラス繊維強化樹脂組成物中における変性ビニル系共重合体（Ｂ）の含有量は０．５〜６０重量部であり、好ましくは１〜３０重量部である。変性ビニル系共重合体（Ｂ）の含有量が０．５重量部未満では、耐熱性およびクリープ特性向上効果が低く、また、含有量が６０重量部を超えると成形加工性が悪くなったり、ゲル化現象などを起こすことになる。
【００３１】
変性ビニル系共重合体（Ｂ）を構成する芳香族ビニル系単量体（ｂ１）およびシアン化ビニル系単量体（ｂ２）は、上記ビニル系共重合体（Ａ）に例示した芳香族ビニル系単量体（ａ１）およびシアン化ビニル系単量体（ａ２）と同様の単量体を使用することができ、好ましい具体例も上記の芳香族ビニル系単量体（ａ１）およびシアン化ビニル系単量体（ａ２）と同様である。
【００３２】
変性ビニル系共重合体（Ｂ）における芳香族ビニル系単量体（ｂ１）の含有量は、１０〜９０重量％であることが必要であり、好ましくは１５〜８０重量％である。芳香族ビニル系単量体（ｂ１）の含有量が１０重量％未満では、成形加工性が劣る傾向やビニル系共重体（Ａ）との相溶性が悪くなり機械的特性が低くなる。また、含有量が９０重量％を超えるとシアン化ビニル系単量体（ｂ２）や不飽和カルボン酸、不飽和ジカルボン酸および不飽和ジカルボン酸無水物からなる群から選ばれた単量体（ｂ３）の含有量が減少し、耐熱性およびクリープ特性向上効果が低くなる。
【００３３】
変性ビニル系共重合体（Ｂ）におけるシアン化ビニル系単量体（ｂ２）の含有量は、１〜５０重量％であることが必要であり、好ましくは３〜４０重量％である。シアン化ビニル系単量体（ｂ２）の含有量が１重量％未満では、耐熱性や衝撃強度が低下し、また、含有量が５０重量％を超えると流動性が低下する。
【００３４】
変性ビニル系共重合体（Ｂ）を構成する不飽和カルボン酸、不飽和ジカルボン酸および不飽和ジカルボン酸無水物からなる群から選ばれた単量体（ｂ３）の具体例としては、アクリル酸、メタクリル酸、クロトン酸、マレイン酸、イタコン酸および無水マレイン酸等が挙げられ、これらの１種または２種以上用いることができる。中でも、単量体（ｂ３）の具体例として、耐衝撃性の観点から、アクリル酸とメタクリル酸が好ましく用いられる。
【００３５】
変性ビニル系共重合体（Ｂ）における不飽和カルボン酸、不飽和ジカルボン酸および不飽和ジカルボン酸無水物からなる群から選ばれた単量体（ｂ３）の含有量は、０．１〜４０重量％であることが必要であり、好ましくは１〜２０重量％である。単量体（ｂ３）の含有量が０．１重量％未満では、機械強度の低下やクリープ特性向上効果が低く、また、含有量が４０重量％を超えると重合生産そのものが困難になったり、流動性が低下する。
【００３６】
変性ビニル系共重合体（Ｂ）には必要に応じ、共重合可能なその他のビニル系単量体（ｂ４）を共重合させることができる。この共重合可能なその他のビニル系単量体（ｂ４）としては、上記ビニル系共重合体（Ａ）に例示した共重合可能なその他のビニル系単量体（ａ３）と同様の単量体を使用することができ、好ましい具体例も共重合可能なその他のビニル系単量体（ａ３）と同様である。
【００３７】
変性ビニル系共重合体（Ｂ）成分の還元粘度（ηｓｐ／ｃ）は、好ましくは０．２〜０．８ｄｌ／ｇの範囲であり、特に好ましくは０．３〜０．７ｄｌ／ｇの範囲である。還元粘度が上記の範囲以外の場合には、耐衝撃性が低下するか、あるいは溶融粘度が上昇して成形性が悪くなりやすい傾向を生じる。還元粘度（ηｓｐ／ｃ）は、真空乾燥機（温度８０℃、３時間以上）にて乾燥した試料を用い０．４ｇ／１００ｍｌ（メチルエチルケトン、温度３０℃）に調整し、ウベローデ粘度計にて測定した。
【００３８】
変性ビニル系共重合体（Ｂ）の製造方法には特に制限はなく、塊状重合、溶液重合、懸濁重合および乳化重合などのいずれであってもよい。製造時における単量体の仕込み方法にも特に制限はなく、初期一括仕込み、単量体の一部または全てを連続仕込み、あるいは単量体の一部または全てを分割仕込みのいずれの方法を用いてもよい。
【００３９】
本発明で用いられるガラス繊維（Ｃ）は、主に機械的物性の改良を目的に樹脂材料に添加されるガラス繊維であり、本発明には平均繊維径が３．０〜７．５μｍの細径ガラス繊維が用いられる。中でも、平均繊維径が、３．０〜７．０μｍのガラス繊維が好ましく用いられる。平均繊維径は、顕微鏡を用いて２５本の単繊維径を測定し、その平均値とした。
【００４０】
ガラス繊維（Ｃ）の平均繊維径が３．０μｍ未満では、ガラス繊維の製造そのものが困難であったり、溶融混練時の折損が多くなり、ガラス繊維強化樹脂組成物としての機械特性およびクリープ特性が却って低下する。また、平均繊維径が７．５μｍを超えるとクリープ特性向上効果が低くなる。
【００４１】
また、ガラス繊維は、機械的強度および生産性などの面から、アミノシラン化合物、エポキシシラン化合物、ウレタン樹脂、エポキシ樹脂およびアクリル樹脂等で予め表面処理を行い、集束させたものを１〜２０ｍｍの範囲で切断したチョップドストランドとして使用することが好ましい。
【００４２】
本発明のガラス繊維強化樹脂組成物におけるガラス繊維（Ｃ）の含有量は、５〜５０重量部であり、好ましくは１０〜３０重量部である。ガラス繊維（Ｃ）の含有量が５重量部未満では、耐熱性およびクリープ特性が劣り、また、含有量が５０重量部を超えると流動性が低下する。
【００４３】
本発明で用いられるガラス繊維（Ｃ）の種類としては、機械特性や環境耐久性などの観点からＥガラスが好ましく用いられる。
【００４４】
本発明のガラス繊維強化樹脂組成物には、本発明の目的を損なわない範囲で、各種の熱可塑性樹脂、例えば、ポリエチレンやポリプロピレン等のポリオレフィン樹脂、ポリエチレンテレフタレートやポリブチレンテレフタレート等のポリエステル樹脂、ナイロン６やナイロン６，６等のポリアミド樹脂、変性ＰＰＥ樹脂、ポリカーボネート樹脂、ポリアセタール樹脂、あるいはそれらの変性物やエラストマー類を配合することにより、成形用樹脂組成物として性能をさらに改良することができる。
【００４５】
また、本発明の強化熱可塑性樹脂組成物には、必要に応じて、ヒンダードフェノール系、含硫黄化合物系、含リン有機化合物系などの酸化防止剤、フェノール系やアクリレート系などの熱安定剤、ベンゾトリアゾール系、ベンゾフェノン系およびサクシレート系などの紫外線吸収剤、有機ニッケル系やヒンダードアミン系などの光安定剤、高級脂肪酸の金属塩類、高級脂肪酸アミド類などの滑剤、フタル酸エステル類、リン酸エステル類などの可塑剤、臭素化化合物やリン酸エステル、赤燐等の各種難燃剤、三酸化アンチモンや五酸化アンチモンなどの難燃助剤、アルキルカルボン酸やアルキルスルホン酸の金属塩、カーボンブラック、顔料および染料などを添加することもでき、また、各種充填材を配合することもできる。
【００４６】
次に、本発明のガラス繊維強化樹脂組成物の製造方法について詳細に説明する。
【００４７】
本発明のガラス繊維強化樹脂組成物は、上述した各成分を溶融混練して製造することができる。溶融混練方法としては原料の混合物を単軸あるいは２軸の押出機（ガラス繊維はサイドフィード）、バンバリーミキサー、ニーダーおよびミキシングロールなどの通常の溶融混合機に上述した各成分を供給して、２００〜３００℃の温度で溶融混練りする方法などを代表例として挙げることができる。中でも、単軸あるいは２軸の押出機で溶融混練しペレタイズすることが好ましく、ガラス繊維の破損を抑制する目的で、その際の溶融混練の温度条件を、２４０〜２９０℃とすることが好ましい。
【００４８】
上記のようにして得られたガラス繊維強化樹脂組成物は、射出成形、押出成形、ブロー成形、真空成形、圧縮成形およびガスアシスト成形などの、現在熱可塑性樹脂の成形に用いられる公知の方法によって、任意の形状に成形し成形品とすることができる。
【００４９】
特に、本発明のガラス繊維強化樹脂組成物は、ウェルド部の耐熱性が優れることから、ウェルドを有する成形品や、一旦成形した部品を溶着加工して接合される成形品に好適に用いられることができる。ウェルド部とは、例えば、射出成形において金型内での樹脂流動会合部のことであり、２点以上の樹脂流入部（ゲート）がある場合や穴形状（ボス）部での会合部、成形品の部位により厚みに違いがあると厚い方に先に樹脂が流入することで発生する流動会合部などを言う。
【００５０】
また、溶着加工の具体例としては、超音波溶着、振動溶着、スピン溶着、レーザー溶着、熱板溶着、熱線溶着などが挙げられる。
【００５１】
本発明のガラス繊維強化樹脂組成物を成形して得られた成形品は、得られた成形品の優れた寸法安定性および成形加工性ならびに電気絶縁性を有し、かつ安価なことを活かして、家庭電気機器、ＯＡ機器および自動車などの構造部品や機構部品として広範な分野で使用される。
【００５２】
具体的に本発明の成形品は、家庭用ならびに業務用等のエアコン部品における室内機の送風用エアコンファン、ならびに室外機のプロペラファン、液晶ディスプレー部品、コンピューター関連部品などに代表される電気・電子部品、ＶＴＲ部品、テレビ部品、アイロン、ヘアードライヤー、炊飯器部品、電子レンジ部品、音響部品、オーディオ・レーザーディスク・コンパクトディスクなどの音声機器部品、照明部品、冷蔵庫部品、タイプライター部品、ワードプロセッサー部品などに代表される家庭・事務電気製品部品、パチンコ、スロットマシン、ゲーム機などに代表される遊技・娯楽製品部品、オフィスコンピューター関連部品、電話機関連部品、ファクシミリ関連部品、複写機関連部品、ライター、タイプライターなどに代表される機械関連部品、顕微鏡、カメラ、時計などに代表される光学機器、精密機械関連部品、トイレタリー用品、玩具用品、化学プラント、航空部品などの各種用途に有用であるが、上記の中でも、剛性、耐熱性およびクリープ特性が優れることを活かして、特にエアコンファン部品に好適に用いることができる。
【実施例】
【００５３】
以下、本発明のガラス繊維強化樹脂組成物と成形品を実施例で詳細に説明するが、これらの実施例は本発明を制限するものではない。実施例および比較例中、特にことわりのない限り「部」または「％」で表示したものは、すべて重量比率を表わしたものである。まず、ガラス繊維強化樹脂の特性等の評価方法を下記する。
【００５４】
（１）タイプＡ試験片作成
８０℃熱風乾燥機中で３時間乾燥したガラス繊維強化樹脂組成物のペレットを、シリンダー温度２４０℃に設定した住友重機製ＳＥ５０ＤＵ成形機内に充填し、ＩＳＯ２９４に準拠し、射出成形によりタイプＡ試験片を得た。
【００５５】
（２）ウェルド試験片作成
８０℃熱風乾燥機中で３時間乾燥したガラス繊維強化樹脂組成物のペレットを、シリンダー温度２４０℃に設定した住友重機製ＳＥ５０ＤＵ成形機内に充填し、タイプＡ試験片用キャビティーにダブルＴランナーを配し、射出成形によりウェルド試験片を得た。
【００５６】
（３）引張強度
上記タイプＡ試験片を用い、ＩＳＯ５２７に準拠した引張破断応力（ＭＰａ）を測定した。
【００５７】
（４）曲げ弾性率
上記タイプＡ試験片を用い、ＩＳＯ１７８に準拠した曲げ弾性率（ＭＰａ）を測定した。
【００５８】
（５）シャルピー衝撃強度
上記タイプＡ試験片を用い、ＩＳＯ２８１８に準拠してＶノッチ加工を施した試験片を用い、ＩＳＯ１７９／１ｅＡに準拠したシャルピー衝撃強度（ｋＪ／ｍ２）を測定した。
【００５９】
（６）ウェルド強度
上記ウェルド試験片を用い、ＩＳＯ５２７に準拠した引張破断応力（ＭＰａ）を測定した。
【００６０】
（７）ウェルド部荷重たわみ温度（ウェルドＤＴＬ）
上記ウェルド試験片を９０℃の温度のオーブン中で、１２時間アニール処理を行った後、ウェルド部に６ＭＰａの曲げ荷重を負荷し、ＩＳＯ７５に準拠した荷重たわみ温度（℃）を測定した。
【００６１】
（８）ウェルドクリープ歪み
上記ウェルド試験片を９０℃の温度のオーブン中で、１２時間アニール処理を行った後、７０℃の温度の雰囲気下にて、１０ＭＰａの引張荷重を負荷し、試験開始から１００時間後のクリープ歪み量（％）を測定した。
【００６２】
［参考例１］ビニル系共重合体（Ａ）の製造方法
＜Ａ−１＞：スチレン７０重量％とアクリロニトリル３０重量％からなる単量体混合物を懸濁重合して、ビーズ状のビニル系共重合体＜Ａ−１＞を得た。得られたビニル系共重合体＜Ａ−１＞の還元粘度（ηｓｐ／ｃ）は、０．５９ｄｌ／ｇであった。
【００６３】
［参考例２］変性ビニル系共重合体（Ｂ）の製造方法
＜Ｂ−１＞：スチレン７０重量％、アクリロニトリル２５重量％およびメタクリル酸５重量％を懸濁重合して、ビーズ状の変性ビニル系共重合体＜Ｂ−１＞を得た。得られた変性ビニル系共重合体＜Ｂ−１＞の還元粘度（ηｓｐ／ｃ）は、０．７１ｄｌ／ｇであった。
【００６４】
［参考例３］ガラス繊維（Ｃ）
＜Ｃ−１＞：日本電気硝子社製  チョップドストランド  ＥＣＳ０３Ｔ−３５１ＤＥ（平均繊維径６．５μｍ）を使用した。
【００６５】
＜Ｃ−２＞：日本電気硝子社製  チョップドストランド  ＥＣＳ０３Ｔ−１２０Ｈ（平均繊維径１１μｍ）を使用した。
【００６６】
＜Ｃ−３＞：日本電気硝子社製  チョップドストランド  ＥＣＳ０３Ｔ−３５１（平均繊維径１３μｍ）を使用した。
【００６７】
［参考例４］東レ製  炭素繊維（“トレカ”（登録商標））チョップドファイバー  ＴＷ１４−００６（平均繊維径７μｍ）を使用した。
【００６８】
［実施例１］
上記の参考例１〜３に記載のビニル系共重合体＜Ａ−１＞、変性ビニル系共重合体＜Ｂ−１＞およびガラス繊維＜Ｃ−１＞を、表１の割合で配合後、シリンダー設定温度が２５０℃の４０ｍｍφ単軸押出機で溶融混練し、ペレット状の樹脂を得た。得られたペレットを前述の方法により、諸特性を評価し、結果を表１に掲げた。本発明の配合処方では、ウェルドＤＴＬおよびウェルドクリープ歪みが優れている。
【００６９】
［実施例２］
実施例１における変性ビニル系共重合体＜Ｂ−１＞の配合比率を５重量部から２０重量部に増量し、同じくビニル系共重合体＜Ａ−１＞と、ガラス繊維＜Ｃ−１＞を表１の割合で配合後、実施例１同様に溶融混練した、ペレット状樹脂の評価結果を表１に掲げた。本発明の配合処方では、ウェルドＤＴＬおよびウェルドクリープ歪みが優れている。
【００７０】
［実施例３］
実施例１における変性ビニル系共重合体＜Ｂ−１＞の配合比率を５重量部から１０重量部に増量し、ガラス繊維＜Ｃ−１＞の配合比率を３０重量部から２０重量部に減量し、ビニル系共重合体＜Ａ−１＞を表１の割合で配合後、実施例１同様に溶融混練した、ペレット状樹脂の評価結果を表１に掲げた。本発明の配合処方では、ウェルドＤＴＬ、ウェルドクリープ歪みが優れている。
【００７１】
［比較例１〜４、参考］
比較例１は、変性ビニル系共重合体＜Ｂ−１＞を含まない具体例として、ビニル系共重合体＜Ａ−１＞とガラス繊維＜Ｃ−１＞を表１の割合で配合後、ペレタイズした樹脂ペレットを実施例と同様に諸特性を評価したものである。変性ビニル系共重合体＜Ｂ−１＞を含まないため、ウェルドＤＴＬとウェルドクリープ歪みが何れも悪化している。
【００７２】
比較例２〜４は、ビニル系共重合体＜Ａ−１＞、変性ビニル系共重合体＜Ｂ−１＞、ガラス繊維＜Ｃ−２＞およびガラス繊維＜Ｃ−３＞を表１の割合で配合後、ペレタイズした樹脂ペレットを実施例と同様に諸特性を評価したものである。ガラス繊維（Ｃ）の平均繊維径が本発明の範囲外であるためウェルドＤＴＬとウェルドクリープ歪みの低下が認められる。
【００７３】
参考は、炭素繊維を使用した具体例として、ビニル系共重合体＜Ａ−１＞と参考例４に記載の炭素繊維をそれぞれ表１の割合で配合後、ペレタイズした樹脂ペレットを実施例と同様に諸特性を評価したものである。ウェルド特性を含む諸特性に優れるが、製造コストが非常に高い。
【００７４】
【表１】
2009185141.tif 000002